ПОЛИМЕРНЫЕ МЕМБРАНЫ С НАПОЛНИТЕЛЕМ, ПРИМЕНЕНИЕ И СПОСОБ ПРОИЗВОДСТВА

1. Способ производства полимерной мембраны с наполнителем, включающий следующие стадии:
приготовление суспензии наполнителя, содержащей растворитель для стеклообразного полимера, имеющего температуру стеклования, по меньшей мере, 100°С, и частицы нанометрового размера, причем частицы нанометрового размера в указанной суспензии наполнителя объединены в агрегаты, имеющие средний размер агрегата больше или равный 50 нм и менее 200 нм,
добавление стеклообразного полимера к суспензии наполнителя с получением суспензии полимера,
растворение стеклообразного полимера в суспензии полимера,
разливание суспензии полимера по подложке и
удаление растворителя.
2. Способ по п.1, где распределение размеров указанных агрегатов частиц нанометрового размера в суспензии наполнителя имеет стандартное отклонение меньше 100 нм, предпочтительно меньше 50 нм.
3. Способ по п.1 или 2, где стадия приготовления суспензии наполнителя включает стадию перемешивания суспензии наполнителя для получения указанных агрегатов частиц нанометрового размера.
4. Способ по п.3, где стадия приготовления суспензии наполнителя включает выбор способа перемешивания для перемешивания суспензии наполнителя.
5. Способ по п.4, где стадия приготовления суспензии наполнителя включает выбор времени перемешивания, в течение которого способ перемешивания применяют к суспензии наполнителя, и предпочтительно включает выбор интенсивности перемешивания для применения в способе перемешивания.
6. Способ по п.4 или 5, где способ перемешивания выбран из группы, состоящей из: магнитного перемешивания, механического перемешивания, ультразвукового перемешивания, покачивания и встряхивания.
7. Способ по п.4, где стадия приготовления суспензии наполнителя включает перемешивание суспензии наполнителя при помощи только одного способа перемешивания.
8. Способ по п.1, где на стадии приготовления суспензии наполнителя последняя содержит от 0,01 мас.% до 6 мас.% частиц нанометрового размера.
9. Полимерная мембрана с наполнителем, изготовленная при помощи способа по любому из пп.1-8.
10. Полимерная мембрана с наполнителем для разделения смеси жидкостей, где мембрана содержит:
стеклообразный полимер, имеющий температуру стеклования, по меньшей мере, 100°С, и
частицы наполнителя нанометрового размера, где указанные частицы наполнителя объединены в агрегаты, имеющие средний размер, по меньшей мере, 50 нм и меньше 200 нм.
11. Полимерная мембрана с наполнителем по пп.9 и 10.
12. Полимерная мембрана с наполнителем по п.10, где распределение указанных агрегатов по размеру имеет стандартное отклонение меньше или равное 150 нм, предпочтительно меньше или равное 100 нм, более предпочтительно, меньше или равное 50 нм.
13. Полимерная мембрана с наполнителем по п.10, содержащая пористую подложку.
14. Устройство для разделения смеси компонентов путем первапорации, содержащее полимерную мембрану с наполнителем по любому из пп.9-13.
15. Устройство для разделения смеси компонентов путем нанофильтрации, содержащее полимерную мембрану с наполнителем по любому из пп.9-13.
16. Применение полимерной мембраны с наполнителем по любому из пп.9-13 в способе разделения смеси компонентов путем первапорации.
17. Применение по п.16, где указанная смесь компонентов представляет собой смесь воды и этанола, и где в указанном способе смесь компонентов разделяют на богатую этанолом фракцию и на бедную этанолом фракцию.
18. Применение полимерной мембраны с наполнителем по любому из пп.9-13 в способе разделения смеси компонентов путем нанофильтрации.